СПОСОБ ПОЛУЧЕНИЯ КАТАЛИЗАТОРА СИНТЕЗА УГЛЕВОДОРОДОВ И ЕГО ПРИМЕНЕНИЕ В ПРОЦЕССЕ СИНТЕЗА УГЛЕВОДОРОДОВ

1. Способ получения материала для катализатора синтеза углеводородов в форме предшественника катализатора синтеза углеводородов, включающий стадии, на которых:
(i) используют раствор карбоксилата Fe(II),
(ii) если молярное отношение карбоксильных и карбоксилатных групп, которые вступили в реакцию или способны вступать в реакцию с железом, и Fe(II) в растворе, используемом на стадии (i), не составляет, по меньшей мере, 3:1, в раствор добавляют источник карбоксильной или карбоксилатной группы, чтобы упомянутое молярное отношение составляло, по меньшей мере, 3:1, до завершения окисления карбоксилата Fe(II) на следующей стадии (iii),
(iii) обрабатывают раствор карбоксилата Fe(II) окислителем, чтобы преобразовать его в раствор карбоксилата Fe(III) в условиях, исключающих такое окисление одновременно с растворением Fe(0),
(iv) осуществляют гидролиз раствора карбоксилата Fe(III), полученного на стадии (iii), и осаждение одного или нескольких продуктов гидролиза Fe(III),
(v) восстанавливают один или несколько продуктов гидролиза, полученных на стадии (iv), и
(vi) добавляют источник активатора в форме растворимой соли переходного металла и химический активатор в форме растворимой соли щелочного металла или щелочноземельного металла во время или после осуществления любой из предшествующих стадий, чтобы получить материал катализатора в форме предшественника катализатора синтеза углеводородов.
2. Способ по п.1, в котором источником карбоксильной группы или карбоксилатной группы является карбоновая кислота.
3. Способ по п.2, в котором карбоновую кислоту выбирают из группы, включающей щавелевую кислоту, муравьиную кислоту, уксусную кислоту, гликолевую кислоту, пировиноградную кислоту, малоновую кислоту и пропионовую кислоту.
4. Способ по п.2, в котором добавляют карбоновую кислоту, чтобы обеспечить окисление всего раствора карбоксилата Fe(II) до карбоксилата Fe(III) на стадии (iii).
5. Способ по п.1, в котором окислитель на стадии (iii) выбирают из группы, включающей одно или несколько из следующего: кислород, перекись водорода, озон, органическую перекись, гидроперекись и газовую смесь, содержащую кислород, такую как, например, воздух.
6. Способ по п.1, в котором продукты гидролиза на стадии (iv) получают путем осаждения с использованием основания или путем термического гидролиза.
7. Способ по п.6, в котором основание выбирают из группы, включающей карбонат натрия, гидроксид натрия, карбонат калия, гидроксид калия, аммиак и гидроксид аммония.
8. Способ по п.6, в котором в результате термического гидролиза образуется выпавшая фаза в форме окиси железа, оксигидроксидов железа, гидроксидов железа или их сочетания вместе с фильтратом карбоновой кислоты.
9. Способ по п.1, в котором растворимую соль переходного металла выбирают из группы, включающей свинец, медь, олово, кобальт, никель, хром, ванадий, кадмий, цинк, алюминий, марганец, золото, платину, серебро и смесь двух или более из них.
10. Способ по п.1, в котором раствор, используемый на стадии (i) карбоксилат Fe(II), получают на предшествующей стадия растворения железа с состоянием окисления, равным нолю, в кислом растворе, содержащем, по меньшей мере, одну карбоновую кислоту.
11. Способ по п.1, в котором предшественником катализатора является предшественник катализатора синтеза Фишера-Тропша.
12. Способ по п.1, необязательно включающий стадию восстановления и рециркуляции фильтрата в форме карбоновой кислоты для использования на стадиях (i) и(или) (ii).
13. Способ получения материала для катализатора синтеза углеводородов в форме катализатора синтеза углеводородов, включающий получение предшественника катализатора синтеза углеводородов способом по любому из предшествующих пунктов и активацию предшественника катализатора синтеза углеводородов путем восстановления предшественника катализатора, в результате чего получают материал для катализатора в форме катализатора синтеза углеводородов.
14. Способ по п.13, в котором катализатором является катализатор синтеза Фишера-Тропша.
15. Способ синтеза углеводородов, в котором способом по одному из пп.13 или 14 получают катализатор синтеза углеводородов и вводят водород в контакт с моноокисью углерода при температуре выше 100°С и давлении, по меньшей мере, 10 бар в присутствии катализатора синтеза углеводородов, в результате чего получают углеводороды и необязательно оксигенаты углеводородов.
16. Способ по п.15, в котором способом синтеза углеводородов является двухфазный способ синтеза углеводородов Фишера-Тропша.
17. Способ по п.15, в котором способом синтеза углеводородов является трехфазный способ синтеза углеводородов Фишера-Тропша.